(57)【特許請求の範囲】
【請求項１】
第一の検査として、カラーフィルター用の基板を光源とスクリーンとの間に基板のカラーフィルター形成面とスクリーンの映写面とが略平行になるように設置した位置を基準とし、光源から基板のカラーフィルター形成面に向けて光を発し、基板中のカラーフィルター形成面と略平行である任意の一線を軸として基板を所定の角度だけ回転させたときに、スクリーンの映写面に映写される影を観測して、基板表面に存在する凹凸に起因する影および筋状、点状の影がない場合であって、
かつ、
第二の検査として、光源と当該光源から発せられる光を感知する光感知部との間の光源からの光軸上に、前記基板のカラーフィルター形成面が略一致するように基板を設置して基準状態とし、光源から当該基板に向けて光を発し、光軸と略垂直となるような前記基板の光源側の一面における任意の一線を軸として、所定の角度範囲内において前記基板の光感知部側の一面および前記光感知部を回転させたときに、前記光感知部が基準状態から０〜１５°の範囲で散乱光を感知するか、または散乱光を感知せず、前記光感知部が基準状態から１５°を超えて９０°までの範囲では散乱光を感知しない場合、
を実用可能と判断することを特徴とするカラーフィルター用の基板の検査方法。
【請求項２】
前記第一の検査において、
前記光源から発する光は、紫外領域から赤外領域までの連続した波長を有しており、点光源にて散乱光を生じないことを特徴とする請求項１に記載のカラーフィルター用の基板の検査方法。
【請求項３】
前記第一の検査において、
前記光源が、キセノンランプであることを特徴とする請求項１または請求項２に記載のカラーフィルター用の基板の検査方法。
【請求項４】
前記第一の検査において、
前記所定の角度が、５０°であることを特徴とする請求項１乃至請求項３のいずれか１項に記載のカラーフィルター用の基板の検査方法。
【請求項５】
前記第二の検査において、
前記光源により、基板の光源側の端において５０００〜３００００Ｌｕｘの照度を得られることを特徴とする請求項１乃至請求項４のいずれか１項に記載のカラーフィルター用の基板の検査方法。
【請求項６】
前記第二の検査において、
前記光源から発する光が、可視領域の波長を有していることを特徴とする請求項１乃至請求項５のいずれか１項に記載のカラーフィルター用の基板の検査方法。
【請求項７】
前記第二の検査において、
前記光源が、ハロゲンランプであることを特徴とする請求項１乃至請求項６のいずれか１項に記載のカラーフィルター用の基板の検査方法。
【発明の詳細な説明】
【技術分野】
【０００１】
本発明は、カラーフィルター用の基板およびその検査方法に関し、詳しくは、カラーフィルターとして用いるのに適した基板、不良のカラーフィルターから基板以外の層を剥離した、再生利用するのに適した再生基板およびその検査方法、検査装置に関するものである。
【背景技術】
【０００２】
従来より、表示装置（ディスプレイ）に用いる、カラーフィルターが知られている。そうしたカラーフィルターとしては、基板上にブラックマトリックス、ＲＧＢ色素、必要に応じてオーバーコート層、ＩＴＯ膜等が積層されたものが一般的である。
【０００３】
ところで、従来においては、製造工程で発生したカラーフィルターの不良基板は廃棄されていた。しかし、それでは廃棄物が多くなり、環境にも悪影響を及ぼし、また、廃棄した分だけコストもかかる。このため、カラーフィルターに用いられた基板を再生して使用することが検討されている。たとえば、カラーフィルターの基板を再生するために、ブラックマトリックスやＲＧＢ色素等のカラーフィルターの層を剥離する方法や、そうした層を剥離する剥離装置が開発されている（例えば、特許文献１、特許文献２）。
【特許文献１】特開２００１−１２４９１６号公報
【特許文献２】特開２０００−２９９２６８号公報
【発明の開示】
【発明が解決しようとする課題】
【０００４】
こうした従来の方法や装置によって基板以外の層を剥離して再生された基板は、微細なブラックマトリックスの痕が残っている場合がある。そうした基板上に再度各層を形成して作製したカラーフィルターは、実用できるものではなく、やはり不良基板となってしまうという問題があった。さらに、再度カラーフィルターとして使用することを考慮すると、その実用に耐えられる基板であるか否かの基準が不明確であるという問題があった。
【０００５】
さらに、再生基板であるか未使用の基板であるかを問わず、良好なカラーフィルターを提供することができる基板に関する基準が不明確であるという問題があった。
【０００６】
そこで本発明は、上述の問題を解決すべくなされたものであって、その目的は、カラーフィルター用の基板として使用できるか否かの基準を明確にし、そうした基準に合格するカラーフィルター用の基板や再生基板およびその検査方法、検査装置を提供することにある。
【課題を解決するための手段】
【０００７】
上記課題を解決する本発明のカラーフィルター用の基板は、カラーフィルター用の基板を光源とスクリーンとの間に基板のカラーフィルター形成面とスクリーンの映写面とが略平行になるように設置し、光源から基板に向けて光を発し、基板中のカラーフィルター形成面と略平行である任意の一線を軸として基板を所定の角度範囲内で回転させたときに、スクリーンの映写面に、基板表面に存在する凹凸に起因する影が映写されないことに特徴を有する。
【０００８】
この発明によれば、基板のカラーフィルター形成面とスクリーンの映写面とが略平行になる位置を基準として所定の角度範囲内に基板を回転させたときにスクリーンの映写面に、基板表面に存在する凹凸に起因する影が映写されないため、表面に微細な凹凸欠陥がないか、そうした欠陥が軽度なカラーフィルター用の基板が提供される。このようなカラーフィルター用の基板であれば、このカラーフィルター形成面にカラーフィルター層を積層していくことにより、良好なカラーフィルターを提供することができる。
【０００９】
上記本発明のカラーフィルター用の基板は、所定の角度範囲が、基板のカラーフィルター形成面とスクリーンの映写面とが略平行になるように設置された状態を基準として各方向に５０°以下であることに特徴を有する。
【００１０】
この発明によれば、５０°という大きな値まで基板を回転させても、スクリーンの映写面に、基板表面に存在する凹凸に起因する影が映写されないため、表面に微細な凹凸欠陥がないか、欠陥が軽度で使用上問題のないカラーフィルター用の基板が提供される。
【００１１】
上記本発明のカラーフィルター用の基板は、前記基板がカラーフィルターから基板以外の層が剥離されされてなるカラーフィルター用の再生基板、あるいは、カラーフィルターから基板以外の層が剥離された後にカラーフィルター形成面が研磨されてなるカラーフィルター用の再生基板であり、かつ、カラーフィルター用の基板を光源とスクリーンとの間に基板のカラーフィルター形成面とスクリーンの映写面とが略平行になるように設置し、光源から基板に向けて光を発したときに、スクリーンの映写面に筋状、点状の影が映写されないことに特徴を有する。
【００１２】
この発明によれば、ブラックマトリックス等の微細な痕が残っている可能性の高い再生基板であっても、スクリーンの映写面にブラックマトリックスの痕等に由来する筋状、点状の影が映写されないものであるため、表面にはブラックマトリックス等の微細な欠陥がないか、またはあっても極微細なものである再生基板が提供される。そのため、このようなカラーフィルター用の再生基板を用いれば、このカラーフィルター形成面にカラーフィルター層を積層していくことにより、良好なカラーフィルターを提供することができる。このように、本発明のカラーフィルター用の基板は再生基板であってもよく、こうした再生基板はカラーフィルターとして実用できるものである。
【００１３】
更に、上記本発明のカラーフィルター用の基板は、前記基板のカラーフィルター形成面およびその裏面ではない一面に光が照射され、前記基板の光が照射された一面における任意の一線を軸として、所定の角度範囲内で前記基板を回転させたときに、光が照射された面と相対する一面側において、光源と基板のカラーフィルター形成面とが一直線上にある位置を基準として０〜１５°回転した範囲で散乱光が感知されるか、または散乱光が感知されないことに特徴を有する。
【００１４】
この発明によれば、未使用の基板または再生基板の光が照射されていない面の側における散乱光が感知される程度が低いか、または感知されないので、再生基板上にブラックマトリックスの痕や、未使用の基板または再生基板表面の傷、その他の異物がないか、あっても軽度である。そのため、この再生基板等はカラーフィルター用の基板として実用することができる。この発明によれば、再生基板等について、上述の二種類の検査をして合格したものが提供されるため、より精度が高く、カラーフィルターとして実用するのに適したカラーフィルター用の再生基板等を提供することができる。
【００１５】
また、上記課題を解決する本発明のカラーフィルター用の基板は、カラーフィルター用の基板、または、カラーフィルターから基板以外の層が剥離されてなる、あるいは、カラーフィルターから基板以外の層が剥離された後にカラーフィルター形成面が研磨されてなるカラーフィルター用の再生基板であって、前記基板のカラーフィルター形成面およびその裏面ではない一面に光が照射され、この基板の光が照射された一面における任意の一線を軸として、所定の角度範囲内で当該基板を回転させたときに、光が照射された面と相対する一面側において、光源と基板のカラーフィルター形成面とが一直線上にある位置を基準として０〜１５°回転した範囲で散乱光が感知されるか、または散乱光を感知されないことに特徴を有する。
【００１６】
この発明によれば、未使用の基板または再生基板の光が照射されていない面の側における散乱光が感知される程度が低いか、または感知されないので、再生基板上にブラックマトリックスの痕や、未使用の基板または再生基板表面の傷、その他の異物がないか、あっても軽度である。そのため、この再生基板等はカラーフィルター用の基板として実用することができる。
【００１７】
上記課題を解決する本発明のカラーフィルター用の基板の検査方法は、カラーフィルター用の基板を光源とスクリーンとの間に基板のカラーフィルター形成面とスクリーンの映写面とが略平行になるように設置した位置を基準とし、光源から基板のカラーフィルター形成面に向けて光を発し、基板中のカラーフィルター形成面と略平行である任意の一線を軸として基板を所定の角度だけ回転させたときに、スクリーンの映写面に映写される影を観測して、基板表面に存在する凹凸に起因する影および筋状、点状の影がない場合を実用可能と判断することに特徴を有する。
【００１８】
この発明は、カラーフィルター用の基板として使用できるか否かの基準を設けたものである。この発明によれば、そうした基準を設けたので、この基準に合格する基板は、カラーフィルター用の基板として実用することができる。また、基板の回転に伴うスクリーンの映写面に映し出された影の変化により、基板上の異物や傷があることがわかるため、カラーフィルター用の基板として使用できないことが容易に判断できる。
【００１９】
上記本発明のカラーフィルター用の基板の検査方法は、前記光源から発する光は、紫外領域から赤外領域までの連続した波長を有しており、点光源にて散乱光を生じないことに特徴を有する。また、上記本発明のカラーフィルター用の基板の検査方法は、前記光源がキセノンランプであることに特徴を有する。
【００２０】
この発明によれば、また、光源から発する光が紫外領域から赤外領域までの広域の波長を有するため、基板表面の微細な凹凸欠陥を検出して、スクリーンの映写面にその影を映写しやすく、また、瞬時に点灯可能なため検査時間が短く、さらに合否判定が容易であるという利点がある。キセノンランプはこうした特性を持ち合わせ、基板の検査に用いられることにより、スクリーンの映写面において映写される基板の影の変化を明確に知ることができる。
【００２１】
上記本発明のカラーフィルター用の基板の検査方法は、前記所定の角度が５０°であることに特徴を有する。
【００２２】
この発明によれば、所定の角度を規定したため、カラーフィルター用の基板の合格基準（実用の可否）がより明確になる。また、基板を５０°という大きな角度の範囲に回転させてもスクリーンの映写面に基板表面に存在する凹凸に起因する影が映写されないため、良好なカラーフィルター用の基板を提供することができ、また、基板のサイズに影響されずに検査を行うことができる。
【００２３】
上記課題を解決する本発明のカラーフィルター用の基板の検査方法は、カラーフィルターから基板以外の層を剥離されてなるカラーフィルター用の再生基板、あるいは、カラーフィルターから基板以外の層が剥離された後にカラーフィルター形成面が研磨されてなるカラーフィルター用の再生基板の検査方法であって、光源と当該光源から発せられる光を感知する光感知部との間の光源からの光軸上に、再生基板のカラーフィルター形成面が略一致するように再生基板を設置して基準状態とし、光源から再生基板に向けて光を発し、光軸と略垂直となるような再生基板の光源側の一面における任意の一線を軸として、所定の角度範囲内において前記光感知部を回転させたときに、前記光感知部が基準状態から０〜１５°の範囲で散乱光を感知するか、または散乱光を感知しない場合を実用可能と判断することに特徴を有する。
【００２４】
この発明は、カラーフィルター用の基板として使用できるか否かの基準を設けたものである。つまり、この検査方法の発明によれば、光感知部において感知される散乱光によって、未使用の基板や再生基板上のブラックマトリックスの痕などの異物や傷があることがわかるため、カラーフィルター用の基板として使用（または再生使用）できるか否かが容易に判断できる。また、再生基板を上記した角度範囲内で回転させているので、光感知部において基板上の異物や傷による散乱光を良好に感知することが可能である。
【００２５】
上記本発明のカラーフィルター用の基板の検査方法は、前記光源により、基板の光源側の端において５０００〜３００００Ｌｕｘの照度を得られることに特徴を有する。また、上記本発明のカラーフィルター用の再生基板の検査方法は、前記光源から発する光が、可視領域の波長を有していることに特徴を有する。上記本発明のカラーフィルター用の基板の検査方法は、前記光源が、ハロゲンランプであることに特徴を有する。
【００２６】
この発明によれば、このような光源を用いて基板を検査するため、光感知部において散乱光を認識するのに十分な光が得られる。また、光源から発する光が可視光であるため、光感知部として人間の目により判断する場合にも人体への害がない。ハロゲンランプはこうした特性を持ち合わせ、照射域を絞ることもでき、基板に付着した異物や傷により散乱する光がはっきりと光感知部において認識できるため、再生基板の検査に用いられることにより、光感知部において良好に散乱光の程度を判断することが可能である。
【００２７】
また、上記課題を解決するカラーフィルター用の基板の検査装置は、光源と、スクリーンと、前記光源と前記スクリーンとの間に設けられる基板設置手段と、前記スクリーンに映写される影を観測して判断する判断手段と、からなり、前記光源は、基板のカラーフィルター形成面に向けて光を発し、前記基板設置手段は、基板のカラーフィルター形成面とスクリーンの映写面とが略平行になるように設置した位置を基準とし、基板中のカラーフィルター形成面と略平行である任意の一線を軸として基板を所定の角度だけ回転できる構成となっており、前記判断手段は、前記スクリーンの映写面に映写される影を観測して、基板表面に存在する凹凸に起因する影および筋状、点状の影がない場合を実用可能と判断することに特徴を有する。
【００２８】
さらに上記課題を解決するカラーフィルター用の基板の検査装置は、カラーフィルター用の基板の検査装置であって、光源と、光源から発せられる光を感知する光感知部と、前記光源と前記光感知部との間に設けられる基板・光感知部設置手段と、からなり、前記光源は、基板に向けて光を発し、前記基板・光感知部設置手段は、前記光源と前記光感知部との間の光源からの光軸上に、基板のカラーフィルター形成面が略一致するように基板を設置した位置を基準状態とし、光軸と略垂直となる基板の光源側の一面における任意の一線を軸として、所定の角度範囲内において前記基板および前記光感知部を回転できる構成となっており、前記光感知部は、散乱光を基準状態から０〜１５°の範囲で感知するか、または散乱光を感知しない場合を実用可能と判断することに特徴を有する。
【発明の効果】
【００２９】
このように、本発明によれば、基板のカラーフィルター形成面とスクリーンとが略平行になる位置を基準として所定の角度範囲内に基板を回転させたときにスクリーンに基板表面の凹凸に起因する影（例えば、波形で縞状の影）が映写されないため、表面に凹凸欠陥（波形で縞状の微細な欠陥・うねり欠陥）がないか、そうした欠陥の少ないカラーフィルター用の基板が提供される。このようなカラーフィルター用の基板であれば、このカラーフィルター形成面にカラーフィルター層を積層していくことにより、良好なカラーフィルターを提供することができる。特に、５０°という大きな値まで基板を回転させても、スクリーンには基板表面に存在する凹凸の起因する波形で縞状等の影が映写されないため、表面に波形で縞状の微細な欠陥がないか極少ないカラーフィルター用の基板が提供される。
【００３０】
また、本発明によれば、ブラックマトリックス等の微細な痕が残っている可能性の高い再生基板であっても、スクリーンにブラックマトリックスの痕等に由来する筋状、点状の影が映写されないものであるため、表面にはブラックマトリックスの痕等の微細な凹凸欠陥がないか、またはあっても極微細なものである再生基板が提供される。このように、本発明のカラーフィルター用の基板は再生基板であってもよく、こうした再生基板はカラーフィルターとして実用できるものである。
【００３１】
本発明のカラーフィルター用の未使用基板または再生基板によれば、基板の光が照射されていない面の側における散乱光が感知される程度が低いか、または感知されないので、再生基板上のブラックマトリックスの痕や、未使用の基板または再生基板表面の傷、その他の異物がないか、あっても軽度であるため、この未使用の基板または再生基板はカラーフィルターの基板として実用することができる。
【００３２】
また、本発明によれば、未使用の基板または再生基板について、上述の二種類の検査をして合格したものが提供されるため、より精度が高く、カラーフィルターとして実用するのに適したカラーフィルター用の基板を提供することができる。
【００３３】
本発明のカラーフィルター用の基板の第一の検査方法は、カラーフィルター用の基板として使用できるか否かの基準を設けたものである。この発明によれば、そうした基準を設けたので、この基準に合格する基板は、カラーフィルター用の基板として実用することができる。また、基板の回転に伴うスクリーンに映し出された影の変化により、基板上の異物や傷があることがわかるため、カラーフィルター用の基板として使用できないことが容易に判断できる。
【００３４】
また、特定の光源を用いた本発明の第一の検査方法によれば、光源から発する光が紫外領域から赤外領域までの広域の波長を有するため、基板表面の凹凸に起因する波形で縞状の微細な欠陥（うねり欠陥）等を検出して、スクリーンにその影を映写しやすく、スクリーンに映写される基板の影の変化を明確に知ることができる。
【００３５】
検査時の所定の角度を規定した本発明の第一の検査方法によれば、所定の角度を規定したため、カラーフィルター用の基板の合格基準（実用の可否）がより明確になる。また、基板を５０°という大きな角度の範囲に回転させてもスクリーンに基板表面の凹凸に起因する波形の縞模様の影および筋状、点状の影等が映写されないため、良好なカラーフィルター用の基板を提供することができ、また、基板の大きさに関わらず合否判定が容易となる。
【００３６】
本発明のカラーフィルター用の基板の第二の検査方法は、カラーフィルター用の基板として使用できるか否かの基準を設けたものである。つまり、この検査方法の発明によれば、光感知部において感知される散乱光によって、未使用の基板または再生基板上のブラックマトリックスの痕や傷および付着異物等があることがわかるため、カラーフィルター用の基板として使用（再生使用）できるか否かが容易に判断できる。
【００３７】
また、特定の光源を用いた本発明の第二の検査方法によれば、光感知部において散乱光を認識するのに十分な光が得られ、光感知部として人間の目により判断する場合にも人体への害がないという利点があり、光感知部において良好に散乱光の程度を判断することが可能となる。
【００３８】
検査時の基板の回転角度を規定した本発明の第二の検査方法によれば、光感知部において基板上の異物や傷による散乱光を良好に感知することが可能である。
【００３９】
また、本発明の各検査装置によれば、上述の第一の検査方法または第二の検査方法を行うことができ、簡易な設備でカラーフィルター用の基板（再生基板）が実用可能か否かを判断することができる。
【発明を実施するための最良の形態】
【００４０】
本発明のカラーフィルター用の基板は、以下に説明する所定の基準に合格するものである。なお、基板の材質は、主としてガラス（ＳｉＯ２）であり、具体的には、商品名１７３７（コーニング社製）、商品名ＮＡ３５（ＮＨテクノグラス株式会社製）、商品名ＯＡ−１０（日本電気硝子株式会社製）、商品名ＡＮ１００（旭硝子株式会社）等が挙げられる。再生基板の材質は、その他に、石英ガラス、ソーダガラス、ガラスと同等の透明なプラスチック等であってもよい。
【００４１】
本発明のカラーフィルター用の基板は、フロート法、フュージョン法等の方法により形成される。フロート法はポリッシング等により表面を研磨されたものがカラーフィルター用の基板となり、フュージョン法は研磨を必要としない方法である。
【００４２】
また、本発明のカラーフィルター用の基板は再生基板であってもよい。再生基板は、不良のカラーフィルターの基板上のカラーフィルター層（ブラックマトリックス、ＲＧＢ色素、ＩＴＯ膜、オーバーコート層等を含む。）を剥離したものである。言い換えれば、本発明の再生基板は、カラーフィルターから基板以外の層が剥離され、カラーフィルター形成面が必要に応じて研磨されてなるものである。
【００４３】
カラーフィルターの基板（または基板とブラックマトリックス）から、カラーフィルター層を剥離する方法は、特に限定されないが、例えばカラーフィルター層を酸またはアルカリ溶液に浸積させてＲＧＢ色素、ＩＴＯ膜、オーバーコート層、ブラックマトリックス等を剥離する方法により、カラーフィルター層を剥離することができる。他には研削等の物理的な剥離方法によりカラーフィルター層を剥離することができる。
【００４４】
（第一検査方法）
このようにしてカラーフィルター層を除去した基板または通常の未使用の基板の第一の検査方法について図１を参照して説明する。図１（ａ）は検査を行う際の上面図を示し、図１（ｂ）は検査を行う際の斜視図を示す。図１に示すように、基板１は、光源２とスクリーン３との間に設置される。このとき、基板１のカラーフィルター形成面１８とスクリーン３の映写面が略平行になるように設置される。そして、光源２からスクリーン３との距離を示す直線（点線９）と基板１のカラーフィルター形成面１８が略直交していることが好ましい。この位置が基準となる。そして、光源２から光を基板１のカラーフィルター形成面１８に向けて照射する。基板１中のカラーフィルター形成面１８と略平行である任意の一線１２を軸として基板１を回転させる。そのとき、所定の角度だけ回転させてもスクリーン３に基板表面に存在する凹凸に起因する影が映写されない基板を実用可能と判断する。本発明のカラーフィルター用の基板は、このときに実用可能と判断された基板であり、良好にカラーフィルターに用いられる。
【００４５】
カラーフィルター用の基板を検査する際に、基準となる位置について説明する。まず、基板１は、光源２とスクリーン３との間に設置される。そして、基板１のカラーフィルター形成面１８とスクリーン３の映写面とが略平行になるように設置される。略平行としたのは、光源２から照射され、基板１を透過（通過）した光がスクリーン３に映写される範囲であれば、厳密には二つの面が平行でなくてよいためである。もちろん、基板１のカラーフィルター形成面１８とスクリーン３の映写面とが平行になっていることが好ましい。
【００４６】
基板１は、光源２とスクリーン３との距離を示す直線（点線９）と基板１のカラーフィルター形成面１８が略直交するように設置されることが好ましい。略直交とは、カラーフィルター形成面１８が光源２とスクリーン３との距離を示す直線９に対して垂直（９０°）であるか、直線９と基板１のカラーフィルター形成面１８が−１０〜１０°程度の角度で交差していることをいう。
【００４７】
光源２とスクリーン３との間の距離ｒ１は、光源２から発せられ基板１を通過した光をスクリーン３に投影でき、基板１の回転が可能な範囲であれば特に限定はされないが、通常、１〜４ｍ、好ましくは１〜３ｍである。
【００４８】
光源２と基板１との距離ｒ２は、後述する照射強度が得られ、基板１の回転が干渉なく可能な範囲であれば特に限定はされないが、通常、０．５〜３ｍ、好ましくは１〜２ｍである。
【００４９】
基板１を動かす態様について説明する。基板１は、基板１のカラーフィルター形成面１８と略平行である基板１中の任意の一線（例えば点線１２）を軸としてゆっくり一方向に回転させる。この軸は、図１に示すように、カラーフィルター形成面１８における一辺（例えば線１７）と略平行であり、基板１の中心に近い方が好ましい。軸をこのようにすると、スクリーン３に映写される影が見えやすくなり、また、検査作業が簡便となる。
【００５０】
上記した軸を中心として基板１を回転させる。ここで、回転させる角度θ（以下、回転角θともいう。）は、図１（ａ）に示すように、はじめに基板１を設置した位置において、カラーフィルター形成面１８と平行で、光源２とスクリーンの距離を示す直線９と垂直な一線１９を基板１中の基線、その基線と基板１における軸１２との交点１１を基点として、基板１が移動した角度をいう。
【００５１】
また、基板１を回転させる際には、０．０１〜０．５［ｍ／ｓｅｃ］程度、好ましくは０．０５〜０．４［ｍ／ｓｅｃ］程度の速度で基板１の端（例えば、線１７）を回転させる。このような速度で基板１を動かすことにより、スクリーンの映写面３１において基板表面に存在する凹凸に起因する影が確認しやすくなる。
【００５２】
光源２について説明する。光源２から発する光は、紫外領域から赤外領域の連続した波長を含むことが好ましい。このように光源２から発する光が広域の波長を有することにより、照射光が基板１表面にある凹凸に起因する影（波形で縞状の影）等の微細な欠陥による影をスクリーン３に映写することが可能となり、また、白色光のためコントラスト比が高く影が見やすくなる。なお、波長が紫外領域から赤外領域に至る範囲とは、概ね２５０〜１０００ｎｍの範囲である。こうした光は、昼間に太陽から発せられる光（太陽光）に近いものである。
【００５３】
また、光源２から発する光は、発光スペクトルをとったときに、はっきりした強度の最大値（ピーク）を有しないか、強度の極値を多数有する光を発することが好ましい。光源２が発する光がこのように特に強度の高い波長を有しないことにより、上述した欠陥による影が見えやすく、観察者による個人差が少なくなるものである。
【００５４】
また、光源２の照射角は１０〜９０°程度、好ましくは４０〜５０°程度とする。光源２の照射角がこの範囲内であることにより、最適な検査が可能になる。
【００５５】
上述したような特性を満たす光源２としては、キセノンランプ、キセノンフラッシュランプ、水銀キセノンランプ等が挙げられる。このうち、キセノンランプは、紫外領域から赤外領域に至る波長の光を発し、点光源であるが散乱のない平行光を発するため、基板表面に存在する凹凸に起因する影が映写しやすくなる。またキセノンランプとしては、クセノンショートアークランプ（ウシオ電機株式会社製）、キセノンショートアークランプ（浜松ホトニクス株式会社製）等が挙げられる。このうちキセノンショートアークランプは、輝度のばらつきが無いため、好ましく用いられる。
【００５６】
本発明においては、基板１を動かすことにより、基板１を透過してスクリーン３に映写された光の影の状態を観測して検査をする。従って、基板１の検査時にはスクリーン３の映像を的確に認識できるよう、光源２以外には光がない状態にすることが好ましい。従って、例えば基板１を動かせる程度の広さを有する暗室において上記した検査を行うことができる。
【００５７】
光源２による放射強度は、基板１を回転させる軸１２付近における点１１において放射波長が２５０ｎｍで０．０５〜１．２７［μｗ／ｃｍ２・ｎｍ−１］、放射波長が５５０ｎｍで０．２５〜５．０６［μｗ／ｃｍ２・ｎｍ−１］、放射波長が８００ｎｍで０．２３〜４．４９［μｗ／ｃｍ２・ｎｍ−１］の放射強度が得られることが好ましい。より好ましくは放射波長が２５０ｎｍで０．３５〜０．８０［μｗ／ｃｍ２・ｎｍ−１］、放射波長が５５０ｎｍで１．８０〜３．００［μｗ／ｃｍ２・ｎｍ−１］、放射波長が８００ｎｍで１．７５〜２．９０［μｗ／ｃｍ２・ｎｍ−１］の放射強度である。なお、これらの放射強度は、光源２から基板１を回転させる軸１２付近における点１１間での距離を５０ｃｍとしたときの光源２による放射強度である。再生基板１の光源２側の端１１においてこの範囲の放射強度が得られれば、スクリーン３に透過された光を映写することが可能である。また、欠陥部位が拡大されてスクリーンに映写されるため観察しやすくなる。
【００５８】
スクリーン３は、光源２から発せられて基板１を透過した光および基板１の表面に存在する凹凸に起因する影を映写するものである。従って、スクリーン３の映写面３１は平坦であり、鏡面反射を押さえ白色系統の色を有している必要がある。スクリーン３は、このような機能を果たすことができればどのようなものを使用してもよいが、例えば、表面が白くマットな（つや消しがされた）拡散型スクリーン等を用いることができる。
【００５９】
本発明のカラーフィルター用の基板１は、上述したように基板１中の一線１２を軸として基板１を所定の角度範囲内で回転させたときに、スクリーン３に基板表面の凹凸に起因する影（波形で縞状の影）や筋状、点状の影が映写されないものである。
【００６０】
まず、基板１表面に凹凸の（波形で縞状に連続した）欠陥（うねり欠陥）がある場合の影について説明する。図１（ａ）に示したような基準の位置に基板１があると、光源２から光を照射した場合に、上記したうねり欠陥がある場合でも、スクリーン３にははっきりと映写されにくい。そして、この基板１を一方向に回転させていくと、スクリーン３に映し出される基板１の影が小さく、濃くなっていくため、欠陥による影もはっきりとしてくる。従って、基板１を所定の角度だけ回転させた場合にも、うねり欠陥に基づく波形で縞状に連続した影がスクリーン３上に観測されなければ、基板表面にはうねり欠陥がないか、あっても極小さなものであるといえる。そうした基板１は、カラーフィルター用の基板として良好に使用することができる。
【００６１】
この所定の角度は、上述した回転角θを用いて表す。この所定の角度θが９０°に近いほど、欠陥による影が明確に観測される。本発明においては、この所定の角度を４０°と規定する。好ましくは４５°、より好ましくは５０°である。上記した基板１の基準の位置（θ＝０°）から、各方向に５０°以下の範囲で回転させたときに、波形で縞状に連続した影がスクリーン３上に観測されない基板は、カラーフィルター用の基板として実用できるものである。なお、回転角θが５０°を超えて９０°までの範囲で欠陥による影が観測された場合には、基板の欠陥が軽度であり、基板を実用するには問題のない範囲である。
【００６２】
また、再生基板の場合には、ブラックマトリックス等の痕が残っている可能性が高いため、この欠陥がない基板をカラーフィルターに用いなければならない。基板１表面にブラックマトリックスの痕や、傷、その他の異物がある場合の影について説明する。この影は、上記したうねり欠陥による影よりも観測しやすい。図１（ａ）に示したような基準の位置に基板１があっても、光源２から光を照射した場合に、スクリーン３には比較的はっきりと筋状、点状の影が映写される。そして、この基板１を一方向に回転させていくと、スクリーン３に映し出される基板１の欠陥の影（筋状、点状の影）が回転に伴い移動していくため、基板１上にある欠陥による影であることがはっきりわかる。また、うねり欠陥と同様に、基板１を回転させていくことではっきり現れてくる影もある。従って、基板１が基準の位置にある場合においても、上記と同様の所定の角度だけ回転させた場合においても、筋状や点状の影がスクリーン３上に観測されなければ、基板表面にはブラックマトリックスの痕やその他の傷等による欠陥がないか、あっても極小さなものであるといえる。そうした基板１は、カラーフィルター用の基板として良好に使用することができる。
【００６３】
なお、本発明のカラーフィルター用の基板１の大きさは、特に限定されないが、通常、縦１００ｍｍ×横１００ｍｍ×厚さ０．４ｍｍ〜縦２１００ｍｍ×横２４００ｍｍ×厚さ１２ｍｍ程度である。この程度の大きさであれば、上述した検査方法により、ブラックマトリックス痕や傷の有無を良好に判別することが可能である。基板１の縦×横の面が長方形である場合には、基板１の長辺を光源２からスクリーン３に至る直線９に対して平行に設置して上記した検査を行うことが好ましい。
【００６４】
以上説明した第一検査方法は、光源２と、スクリーン３と、基板１を設置して回転させることのできる基板設置手段（図示しない）と、スクリーン３に映写される影を観測して判断する判断手段（図示しない）と、からなるカラーフィルター用の基板１の検査装置を作製することにより、当該方法を行うことができる。なお、判断手段としては、人が判断することもできるし、ＣＣＤカメラやフォトダイオード、フォトトランジスタ、フォトＩＣをはじめとするフォトセンサー等の装置を用いることができる。
【００６５】
（第二検査方法）
また、カラーフィルター層を除去した再生基板または通常の未使用の基板について、以下の第二の検査方法にも合格するものであるとより好ましい。すなわち、カラーフィルター用の基板は、基板のカラーフィルター形成面およびその裏面ではない一面に光が照射され、基板の光が照射された一面における任意の一線（光軸）を軸として、所定の角度範囲内で基板を回転させたときに、光が照射された面と相対する一面側において、散乱光が０〜１５°の範囲で感知されるか、または散乱光が感知されない基板であれば、カラーフィルター用に新たに使用しても、再生しても、実用できるものである。
【００６６】
第二の検査方法について、図２を参照して説明する。図２（ａ）は検査を行う際の側面図を示し、図２（ｂ）は検査を行う際の上面図を示す。図２に示すように、基板１は、光源２５と光源から発せられる光を感知する光感知部５との間に設置される。このとき、基板１は、光源２５から光感知部５に至る直線（光軸）９５と基板１のカラーフィルター形成面（図２（ａ）の矢印８５から見た面またはその裏側の面）が略一致するように設置される。この位置が第二検査方法における基準の位置となる。そして、光源２５から光を基板１に向けて照射する。その際に、光源２５から光感知部５に至る直線９５と略垂直となるような基板１の光源２５側の一面における任意の一線５２を軸として、所定の角度範囲θ’内において基板１の光感知部５側の端５３と光感知部５を回転させる。そして、光感知部５が散乱光を０〜１５°の範囲で感知するか、散乱光を感知しない再生基板を実用可能と判断するものである。本発明のカラーフィルター用の再生基板は、このときに実用可能と判断された再生基板であり、良好にカラーフィルターに用いられる。
【００６７】
再生基板１は、上述のように光源２５から光感知部５に至る直線９５と再生基板１の面が略一致するように設置される。この設置された再生基板１の位置は、再生基板の検査を行うのに、基準となる位置である。略一致としたのは、後述するように、軸を中心として再生基板１を所定範囲で回転させて動かすので、直線９５と再生基板１の面が厳密に一致している必要がないためである。再生基板１は、図２（ａ）に示されるように、カラーフィルターが形成される面およびその裏面が直線９５を挟んで略平行になっていることが好ましい。この略平行の範囲は、再生基板１のカラーフィルター形成面と直線９５とが交わらないか、交わる角度が０を超えて１０°以下の範囲であり、好ましくは、０を超えて５°以下の範囲である。
【００６８】
光源２５と再生基板１の光源側の端の面５２との間の距離ｒ３は、後述する照度が得られる範囲であれば特に限定はされないが、通常、１０〜１００ｍｍ、好ましくは１０〜５０ｍｍである。
【００６９】
再生基板１の光源側の端の面５２と光感知部５との間の距離ｒ４は、光感知部５において光源２５から発せられる光および散乱光を感知できる範囲であれば特に限定はされないが、通常、１１０〜２５００ｍｍ、好ましくは３１０〜２４５０ｍｍである。
【００７０】
光源２５と光感知部５との間の距離ｒ５は、光感知部５において光源２５から発せられる光および散乱光を感知できる範囲であれば特に限定はされないが、通常、１２０〜２６００ｍｍ、好ましくは３２０〜２５００ｍｍである。
【００７１】
再生基板１の光感知部側の端の面５３と光感知部５との間の距離ｒ６は、光感知部５において光源２５から発せられる光および散乱光を感知できる範囲であれば特に限定はされないが、通常、１０〜１００ｍｍ、好ましくは１０〜５０ｍｍである。
【００７２】
再生基板１を回転させて動かす態様について説明する。光源２５から光感知部５に至る直線９５と略垂直となる再生基板１の光源側の面５２における任意の一線を軸とする。この軸は、再生基板１の光源２５に近い位置であれば、再生基板の光源側の面５２でなくてもよい。略垂直とは、具体的には軸が光源２５と光感知部５とをつなぐ直線９５に対して垂直（９０°）であるか、または軸が直線９５に対して７５〜１０５°程度の角度で交差していることをいう。
【００７３】
再生基板１および光感知部５は、上述した軸を中心として所定の角度範囲内で回転させる。具体的には、例えば軸を水平としたときに、再生基板１の光感知部５側の面５３の位置を上向き、下向きに交互に動かす。なお、再生基板１の配置の仕方により再生基板１を回転させる方向が変わるため、再生基板１の一端の面５３を上下に動かすとは限らないが、便宜上、上下に動かす、という場合がある。
【００７４】
軸を中心に再生基板１および光感知部５を回転させる際の所定の角度範囲について、その最大角度θは、光源２５と光感知部５とを結ぶ直線９５を基線、再生基板１の軸となる直線（例えば面５２中の一線）と直線９５との交点（例えば点５１）を基点とした角度を示す。最大角度θは、０〜９０°程度、好ましくは１０〜６０°程度である。この範囲内で再生基板１を回転させることにより、欠陥部位を起点とする散乱光を正確に選別できる。
【００７５】
また、再生基板１を上下に動かす際には、５〜５００［ｍｍ／ｓｅｃ］程度、好ましくは１０〜１００［ｍｍ／ｓｅｃ］程度の速度で再生基板１と光感知部５を回転させる。このような速度で再生基板１を動かすことにより、散乱光を正確に検出できる。
【００７６】
光源２５について説明する。光源２５から発する光の波長は、可視領域であることが好ましい。光源２５から発する光が可視光であれば、後述するように、光感知部５として、人間の目により散乱光の判断をする場合にも、人体に悪影響を与えず、光源２５として良好に用いることができる。なお、光が可視光であるということは、光源２５から発する光の波長が３５０〜８００ｎｍ程度ということである。さらに、光源２５の発光波長の範囲が、３８０〜７９０ｎｍ、好ましくは４００〜７８０ｎｍと狭いことが好ましい。
【００７７】
また、光源２５から発する光は、上述した可視領域の波長の範囲に、強度の極値（ピーク）を１つ以上有していることが好ましい。このことにより、光感知部５において、はっきりと散乱光を感知することが可能となり、また、欠陥部位を見つけやすくなる。
【００７８】
また、光源２５の照射角は３０〜６０°程度、好ましくは４０〜５０°程度とする。光源２５の照射角がこの範囲内であることにより、欠陥部位が的確に発見しやすくなる。
【００７９】
上述したような特性を満たす光源２５としては、ハロゲンランプ、メタルハライドランプ、三波長蛍光灯等が挙げられる。このうち、ハロゲンランプは、可視光領域の波長の光を発し、照度が高くて安定しており、光の照射域を絞ることができるので散乱光を検出するのに適しているため、好ましく用いることができる。またハロゲンランプとしては、ミラー無しハロゲンランプ、ミラー付きハロゲンランプ等が挙げられる。このうちミラー付きハロゲンランプは、省電力であるため、好ましく用いられる。
【００８０】
本発明においては、再生基板１を動かすことにより、散乱光の有無を検査するため、検査時には散乱光を的確に認識できるよう、光源２５以外には光がない状態にすることが好ましい。従って、例えば再生基板１を動かせる程度の広さを有する暗室において上記した検査を行うことができる。
【００８１】
再生基板１中の一線を軸として、再生基板１を回転させる際に、再生基板１の光源側の端（例えば、点５１）において５０００〜３００００Ｌｕｘの照度が得られることが好ましい。より好ましくは７０００〜１５０００Ｌｕｘである。再生基板１の光源側の端においてこの範囲の照度が得られれば、光感知部５において散乱光を認識することが可能であり、また、欠陥部位を発見しやすくなる。
【００８２】
光感知部５について説明する。光感知部５は、上述したように再生基板１を上下に振ることによって、光源２５から発せられる光が散乱したか否かを感知できる部位である。光感知部５は、このような機能を果たすことができればどのような装置を使用してもよいが、例えば、人が視認することによっても散乱光の有無を確認することができる。このように人が散乱光について確認する場合には、上述したように、光源２５から発する光を可視光とすることにより、人の目に対して、紫外線の発生等による悪影響を及ぼさないようにすることができる。光感知部５としては、その他の装置として、ＣＣＤカメラやフォトダイオード、フォトトランジスタ、フォトＩＣをはじめとするフォトセンサー等を用いることができる。
【００８３】
ここで、上記したような散乱光は、基板上に残っているブラックマトリックスの痕、基板の傷、基板の汚れ、基板に付着している他の異物が、光源２５から発せられる光を回折させたり反射させたりして散乱させることにより生じる。従って、光感知部５により散乱光が感知できない場合には、ブラックマトリックスの痕や他の欠陥がなく、再生基板としてカラーフィルターに用いるのに適しているといえる。また、光感知部５により散乱光を感知できる場合でも、０〜１５°の範囲であれば、カラーフィルター用の再生基板として利用することが可能である。以上の場合が、検査の基準に合格したものである。一方、光感知部５により散乱光が１５°を超えて９０°までの範囲で感知できる場合には、その再生基板は実用することができず、検査の基準に達しないため不合格であるといえる。
【００８４】
ここで、本発明のカラーフィルター用の再生基板１の大きさは、上記したとおりである。この程度の大きさであれば、上述した第二の検査方法により、ブラックマトリックス痕や傷の有無を良好に判別することが可能である。再生基板１の縦×横の面が長方形である場合には、再生基板１の長辺を光源２５から光感知部５に至る直線９５に対して垂直に設置して上記した検査を行うことが好ましい。
【００８５】
以上説明した第二検査方法は、光源２５と、光感知部５と、基板１および光感知部５を設置して回転させることのできる基板・光感知部設置手段（図示しない）と、からなるカラーフィルター用の基板１の検査装置を作製することにより、当該方法を行うことができる。
【００８６】
上述の第一検査方法（検査装置）及び第二検査方法（検査装置）によって検査され、所定の基準を満たす再生基板は、よりカラーフィルター形成面が平坦である精度が高く、基板に欠陥がないか極少ないため、カラーフィルターとして実用するのに適している。
【００８７】
本発明のカラーフィルター用の基板１は、上述した検査に合格するものであるため、この基板１を用いてカラーフィルターを作製した場合に、カラーフィルター製造工程におけるコーティング不良の解消やカラーフィルター表面の平坦性等が確保されることにより、このカラーフィルターを用いた液晶ディスプレイが表示する画像が良好であるという特性を十分に有したカラーフィルターを提供することができ、十分に実用に耐えうるものである。一方、上述した検査に合格しない基板は、その上にカラーフィルター層を再度積層すると、カラーフィルター製造工程におけるコーティング不良を生じ、さらにカラーフィルター表面の平坦性が確保されないことにより、このカラーフィルターを用いた液晶ディスプレイが表示する画像不良を引き起こしてしまい、この場合も不良基板になってしまう。
【実施例】
【００８８】
（実施例１）
再生対象カラーフィルター（構成：ガラス／クロムブラックマトリックス／ＲＧＢ／ＩＴＯ、ガラス名：１７３７材（コーニング社製）、大きさ：３６０ｍｍ×４６５ｍｍ、厚さ０．７ｍｍ）を、王水を用いてＩＴＯおよびカラーフィルター層（ＲＧＢ）を剥離し、次に市販のクロム用エッチング液を用いてクロムブラックマトリックスを順に剥離した後、酸化セリウムを主成分とする研磨剤を用いてカラーフィルター形成面を研磨し再生基板とした。
【００８９】
（第一検査方法の実施）
上記再生基板（大きさ：３６０ｍｍ×４６５ｍｍ、厚さ０．７ｍｍ）を用いて、光源とスクリーンとの距離ｒ１を１．７ｍとし、再生基板の回転軸は光源から１．２ｍ（＝ｒ２）に配置した。
【００９０】
光源にはキセノンランプ（浜松ホトニクス株式会社製、型番：Ｌ２２７４）を用いた。再生基板とスクリーンとを平行にした位置を０°とし、当該再生基板の横方向の略中心の位置を回転軸として回転させて検査を行った。
【００９１】
回転する速度は、０．２［ｍ／ｓｅｃ］であった。光源から発せられる光の波長の範囲は２５０〜１０００ｎｍであり、放射強度は波長２５０ｎｍで０．５３［μｗ／ｃｍ２・ｎｍ−１］、波長５５０ｎｍで２．１２［μｗ／ｃｍ２・ｎｍ−１］、波長８００ｎｍで２．０４［μｗ／ｃｍ２・ｎｍ−１］であった。なお、これらの放射強度は、光源から５０ｃｍの位置の放射強度を示すものである。
【００９２】
再生基板を７０°移動させた時に微かにブラックマトリックスの痕がスクリーンに映し出されたが、５０°ではスクリーンに映し出されないため合格とした。
【００９３】
（第二検査方法の実施）
第一検査方法で合格した再生基板を用いて、光源と観察者との距離ｒ５を１１００ｍｍとし、再生基板は光源から３００ｍｍ（＝ｒ３）に配置した。光源にはハロゲンランプ（セナー株式会社製、型番：２５０ＬＥ）を用いた。基板における光の照度は、１５５００Ｌｕｘであった。
【００９４】
光源から再生基板に光を照射し、観察者は光源から５°回転した位置から再生基板のカラーフィルター形成面を観察した。
【００９５】
再生基板を１０°回転させた場合、ブラックマトリックスの痕に起因する散乱光が微かに観察されたが、１５°まで回転させた場合にはブラックマトリックスの痕に起因する散乱光が確認されないため合格とした。
【００９６】
（再生基板の利用）
第一検査方法および第二検査方法に合格した再生基板でカラーフィルターを作製したところ、コーティング不良は発生せず、カラーフィルター表面の平坦性等が確保され、このカラーフィルターを用いた液晶ディスプレイの表示する画像は問題ないものであった。
【００９７】
（実施例２）
（第一検査方法の実施）
未使用の新しいカラーフィルター用基板（大きさ：３６０ｍｍ×４６５ｍｍ、厚さ０．７ｍｍ）を用いて、光源とスクリーンとの距離ｒ１を１．７ｍとし、基板の回転軸は光源から１．２ｍ（＝ｒ２）に配置した。
【００９８】
光源にはキセノンランプ（浜松ホトニクス株式会社製、型番：Ｌ２２７４）を用いた。基板とスクリーンとを平行にした位置を０°とし、当該基板の横方向の略中心の位置を回転軸として回転させて検査を行った。回転する速度や光源から発せられる光の波長、放射強度は実施例１におけるものと同様である。
【００９９】
基板を７０°移動させた時にブラックマトリックスの痕がスクリーンに映し出されないため合格とした。
【０１００】
（第二検査方法の実施）
第一検査方法で合格した新しい基板を用いて、光源と観察者との距離ｒ５を１１００ｍｍとし、基板は光源から３００ｍｍ（＝ｒ３）に配置した。光源にはハロゲンランプ（セナー株式会社製、型番：２５０ＬＥ）を用いた。基板における光の照度は、１５５００Ｌｕｘであった。
【０１０１】
光源から基板に光を照射し、観察者は光源から５°回転した位置から再生基板のカラーフィルター形成面を観察した。
【０１０２】
基板を１０°回転させた場合に、ブラックマトリックスの痕に起因する散乱光が確認されないため合格とした。
【０１０３】
（基板の利用）
第一検査方法および第二検査方法に合格した未使用の新しいカラーフィルター用基板でカラーフィルターを作製したところ、コーティング不良は発生せず、カラーフィルター表面の平坦性等が確保され、このカラーフィルターを用いた液晶ディスプレイの表示する画像は問題ないものであった。
【０１０４】
（比較例１）
再生対象カラーフィルター（構成：ガラス／クロムブラックマトリックス／ＲＧＢ／ＩＴＯ、ガラス名：１７３７材（コーニング社製）、大きさ：３６０ｍｍ×４６５ｍｍ、厚さ０．７ｍｍ）を、王水を用いてＩＴＯおよびカラーフィルター層（ＲＧＢ）を剥離し、次に市販クロム用エッチング液を用いてクロムブラックマトリックスを順に剥離した後、研磨処理をすることなく再生基板とした。
【０１０５】
（第一検査方法の実施）
上記再生基板（大きさ：３６０ｍｍ×４６５ｍｍ、厚さ０．７ｍｍ）を用いて、光源とスクリーンとの距離ｒ１を１．７ｍとし、再生基板の回転軸は光源から１．２ｍ（ｒ２）に配置した。
【０１０６】
光源にはキセノンランプ（浜松ホトニクス株式会社製、型番：Ｌ２２７４）を用いた。再生基板をスクリーンとを平行にした位置を０°とし、当該再生基板の横方向の略中心の位置を回転軸として回転させ検査を行った。回転する速度や光源から発せられる光の波長、放射強度は実施例１におけるものと同様である。
【０１０７】
再生基板を５０°移動させた時に顕著にブラックマトリックスの痕がスクリーンに映し出され、４０°でもスクリーンに映し出されたため不合格とした。
（第二検査方法の実施）
第一検査方法で不合格となった再生基板を用いて、光源と観察者との距離ｒ５を１１００ｍｍとし、再生基板は光源から３００ｍｍ（ｒ３）に配置した。光源にはハロゲンランプ（セナー株式会社製、型番：２５０ＬＥ）を用いた。基板における光の照度は、１５５００Ｌｕｘであった。
【０１０８】
まず光源からの光を照射し、観察者は光源から５°回転した位置から再生基板のカラーフィルター形成面を観察した。
【０１０９】
再生基板を１５°回転させた場合に、ブラックマトリックスの痕に起因する散乱光が顕著に観察されたため不合格とした。
【０１１０】
（再生基板の利用）
第一検査方法および第二検査方法に不合格となった再生基板でカラーフィルターを作製したところ、コーティングのムラ不良が発生し、カラーフィルター表面の平坦性等が確保されず、このカラーフィルターを用いた液晶ディスプレイが表示する画像を悪化させるものとなった。
【図面の簡単な説明】
【０１１１】
【図１】本発明のカラーフィルター用の基板の第一の検査方法を示す説明図である。
【図２】本発明のカラーフィルター用の基板の第二の検査方法を示す説明図である。
【符号の説明】
【０１１２】
１  カラーフィルター用の基板
１１  基板と光源からスクリーンに至る直線との交点（光源の照度の観測点）
１２  基板を回転させる軸
１８  基板のカラーフィルターが形成される面
１９  基板のカラーフィルターが形成される面と平行な線（基板の回転角を定める基準となる線）
２  光源
３  スクリーン
９  光源とスクリーンとの距離を示す直線
ｒ１  光源とスクリーンとの距離
ｒ２  光源と基板との距離
θ  基板の回転角
２５  光源
５  光感知部
５１  再生基板の光源側の面と光源から光感知部に至る直線との交点（照射される光の照度の観測点）
５２  光源側の一面における任意の一線（回転軸となる）
５３  基板の光感知部側の端（検査の際に動かすことが可能）
９５  光源から光感知部に至る直線
ｒ３  光源と再生基板の光源側の端との距離
ｒ４  再生基板の光源側の端と光感知部との距離
ｒ５  光源と光感知部との距離
ｒ６  再生基板の光感知部側の端と光感知部との距離
θ’  基板の回転角  
【図１】
0004779506.tif 000002
【図２】
0004779506.tif 000003